(57)【特許請求の範囲】
【請求項１】
同一の上底吹き転炉型精錬容器を用いて、１本の転炉吹錬用上吹きランスから酸素を上吹きして、溶銑の予備脱りん処理および当該予備脱りん処理された溶銑の脱炭処理を行う溶銑の精錬方法において、
前記転炉吹錬用上吹きランスは、ノズルの出口がランス先端面の同一円周上に等間隔で配置された複数の同一形状のラバールノズルを有し、かつ、
前記転炉吹錬用上吹きランスの中心軸をｚ軸として、その正方向を前記ノズルの出口から噴出する上吹き酸素の上流側に定め、前記複数のラバールノズルのうちの任意の一つのノズルに関し、その出口面の中心がｙ軸上の正側に位置するように定めた右手系のｘｙｚ直交座標系において、
ｘｙ平面への前記任意の一つのノズルの中心軸の投影がｙ軸となす角度をひねり角α、当該ノズルの出口面の中心を通り、かつｚ軸と平行な直線と当該ノズルの中心軸とのなす角度を傾斜角βとしたとき、前記複数の各ノズルのひねり角α、および傾斜角βはそれぞれ同一であって、そのひねり角α（°）が（１）式、傾斜角β（°）が（２）式を満足し、かつ、
ｘｙ平面への前記任意の一つのノズルの中心軸の投影とｘ軸との交点がｘ軸上の正側に位置する場合には、前記溶銑の予備脱りん処理では、前記転炉吹錬用上吹きランスの中心軸を回転軸として、酸素の上流側から見て左回りに当該上吹きランスを回転させ、一方、その予備脱りん処理を施された溶銑の脱炭処理では、当該上吹きランスを逆回りに回転させること、および、
ｘｙ平面への前記任意の一つのノズルの中心軸の投影とｘ軸との交点がｘ軸上の負側に位置する場合には、前記溶銑の予備脱りん処理では、前記転炉吹錬用上吹きランスの中心軸を回転軸として、酸素の上流側から見て右回りに当該上吹きランスを回転させ、一方、その予備脱りん処理を施された溶銑の脱炭処理では、当該上吹きランスを逆回りに回転させることを特徴とする、溶銑の精錬方法。
１０°  ＜  α  ＜  １００°                      （１）
１０°  ＜  β  ＜  ３０°                        （２）
【発明の詳細な説明】
【技術分野】
【０００１】
本発明は、同一の上底吹き転炉型精錬容器を用いて、溶銑の予備脱りん処理および当該予備脱りん処理された溶銑の脱炭処理を行う、溶銑の精錬方法に関する。
【背景技術】
【０００２】
近年、鉄鉱石価格の上昇に伴い、高炉法による鉄鋼製造プロセスにおいては、より安価な鉄鉱石を利用することが求められている。安価な鉄鉱石のりん濃度は高いことが多く、そのような鉄鉱石を高炉で利用して製造される溶銑はりん濃度が高くなるため、製鋼工程においては、より高効率な脱りん方法の開発が求められている。近年では、溶銑の脱りん処理を脱炭処理と明確に分けて、脱りん処理を脱炭処理に先立って行い、その脱りん処理後のスラグの少なくとも一部を排除した後に、その脱りん処理後の溶銑を脱炭処理する、溶銑の予備脱りん処理とその溶銑の脱炭処理との組合せが一般的になっている。
【０００３】
本発明は、そのような組合せを想定しているため、以下単に溶銑脱りん処理と記載した場合には上記の予備脱燐処理を、単に脱炭処理と記載した場合には上記の脱りん処理後の脱炭処理のことを指すものとする。
【０００４】
溶銑脱りん処理には、トーピードカー、溶銑鍋、あるいは転炉等の様々な設備を用いたプロセスが採用されている。そのなかで、転炉はフリーボードが大きく、酸素ガスを大量に上吹きすることが可能であり、短時間かつ、高熱裕度での処理が可能なため、高生産性の点で有利である。
【０００５】
転炉は、溶銑の脱炭処理を主目的として設置されることが多いが、上記の理由から溶銑脱りん処理に使用されることもあり、転炉設備の運用を柔軟に行うため、一機の転炉において溶銑脱りん処理と脱炭処理とを混在させて実施することもある。また、溶銑脱りん処理後に一度転炉から溶銑鍋に出湯し、再度転炉に注銑して脱炭処理を行う場合もあるが、熱ロスを極力低減するために、溶銑脱りん処理を行った後、炉を傾動して脱りんスラグの一部を炉口から排出し、引続き炉内の脱りん溶銑を脱炭処理する場合もある。
【０００６】
以上のような背景から、転炉は溶銑脱りん処理、あるいは脱炭処理だけの専用炉として使用される場合のみではなく、一機の転炉で溶銑脱りん処理、および脱炭処理を両方実施できる状態にあることが求められる場合がある。転炉では酸素ガスを上吹きランスから溶銑に吹き付けて溶銑脱りん処理、および脱炭処理を行うが、溶銑脱りん処理ではスラグ中の（％Ｔ．Ｆｅ）を高めて脱りん率を上げるためにソフトブロー、脱炭処理ではスラグ中の（％Ｔ．Ｆｅ）を低くして鉄分ロスを抑えるためにハードブローが志向される。
【０００７】
一機の転炉で溶銑脱りん処理、および脱炭処理を両方行う場合、それぞれに適した上吹きを行うには、上吹きランスには溶銑脱りん処理用のソフトブローランスと脱炭処理用のハードブローランスの２種類のランスを備えておくことが必要である。
【０００８】
例えば、溶銑脱りん処理用ランスとしては、特許文献１に開示されているように、上吹き酸素がスラグによって遮断されて溶銑に直接酸素が接触しないようにソフトブローに設計する方法などがある。また、脱炭処理用の上吹きランスとして、スラグ中の（％Ｔ．Ｆｅ）を低減するため、ハードブローとするために孔径の小さいノズルを有するランスを用いるだけでなく、特許文献２に開示されているように、ランスを回転させることで火点を動かして鉄の酸化を抑制する方法もある。
【先行技術文献】
【特許文献】
【０００９】
【特許文献１】特開２００５−１３９５２９号公報
【特許文献２】昭６２−１３０２１１号公報
【特許文献３】特開２０００−００１７１４号公報
【発明の概要】
【発明が解決しようとする課題】
【００１０】
しかし、これまで、一種類のランスで溶銑脱りん処理に適したソフトブロー条件、および脱炭処理に適したハードブロー条件をなし得ることは困難であった。溶銑脱りん処理に適したソフトブロー、あるいは脱炭処理に適したハードブローを一種類のランスで得るためには、ランス高さの調整だけでは困難な場合が多く、上吹きする酸素の流量も調整することが必要である。脱炭処理のハードブローに適したランスの場合、溶銑脱りん処理ではランス高さを上げ、かつ酸素流量を下げる必要があった。
【００１１】
最近の一般的な転炉設備では、一機の転炉に対して２本のランスを備えたランス台車が設置されている。２本のランスを備える理由として、使用中のランスが水もれトラブル等で交換が必要になった際、すぐに健全なランスを使用できるように備えておくためである。したがって、現在でも２本のランスを備えることは可能であるが、２種類のランスを備えることは操業上困難である場合が多い。
【００１２】
そこで、本発明は、溶銑脱りん処理と脱炭処理を同一炉で行う場合でも、１つのランスで高効率脱りんと高効率脱炭を実現できる溶鋼の精錬方法を提供することを目的とする。
【課題を解決するための手段】
【００１３】
本発明者らは、高効率溶銑脱りん処理と高効率脱炭処理を実現する観点から、特許文献３に記載されているノズルの向きをひねった多孔ランスを回転させた場合の諸効果について検討することにした。
【００１４】
ここで、ノズルの向きをひねった多孔ランスとは、ランス先端部分に複数の同一形状のラバールノズル（以下、「ノズル」という。）を有するランスの一種である。図１はランス１０の先端部を示す概略図であるが、説明の都合上、複数のノズル１１の中から任意に一つを抽出して図示したものである。図１に示すｘｙｚ座標系は、転炉吹錬用上吹きランス（以下、「ランス」という。）１０の中心軸１２がｚ軸となるようにし、ｚ軸の正の方向がノズル１１の出口１３から噴出する上吹き酸素の上流側に向くようにし、上記の任意に一つを抽出したノズル１１の出口１３の中心がｙ軸上の正側に位置するようにして定めた右手系のｘｙｚ直交座標系である。
【００１５】
ここで、右手系のｘｙｚ座標系とは、手の親指・人差し指・中指を互いに直交させ、親指がｘ軸、人差し指がｙ軸、中指がｚ軸になるように定めた座標系である。
【００１６】
そして、ノズル１１において、ｘｙ平面へのノズル１１の中心軸（以下、「ノズル軸」という。）１４の投影がｙ軸となす角度をひねり角α、ノズル１１の出口１３の中心を通り、かつｚ軸と平行な直線１５とノズル軸１４とのなす角度を傾斜角βとしたとき、ノズル１１のひねり角α、および傾斜角βは複数の同一形状のノズルにおいてそれぞれ同一である。
【００１７】
このようなランスを用いて以下の検討を行った。
検討には数値解析手法を用い、ノズル１１の向きをひねったランス１０を、ノズル１１をひねった方向に回転させた場合とノズル１１をひねった方向と逆の方向に回転させた場合のジェットの挙動について調査した。ここで、ノズル１１の向きをひねった方向とは、ランス軸（ｚ軸）１２を回転軸として、ｘｙ平面へのノズル軸１４の投影がその延長線まで含めてｘ軸上の正側でｘ軸と交差する場合には、上吹き酸素の上流側から見て左回りに回転させる方向であり、そのノズル軸１４の投影がその延長線まで含めてｘ軸上の負側でｘ軸と交差する場合には、上吹き酸素の上流側から見て右回りに回転させる方向である。
【００１８】
解析は定常解析で、ランス１０の回転はランス軸１２を回転軸として座標を回転させて考慮し、溶銑は考慮せずに気相のみを考慮し、ランス１０を回転させた場合のジェットの流動について解析した。
【００１９】
その結果、ノズル１１の向きをひねったランス１０を回転させた場合、回転方向によってジェットの挙動が異なることがわかった。回転方向によって異なるのはジェットの動圧であり、同じ回転数であっても、ノズル１１の向きをひねった方向に回転させた場合には逆方向に回転させた場合よりもジェットの動圧が小さくなることがわかった。これは、ノズル１１の向きをひねった方向にランス１０を回転させる場合には、回転速度を上げていくと、ジェットが回転方向とは反対側になびくため、ジェットの進行方向側の空間ではジェットの流れが無い静止状態に近づいていき、ジェットの減衰が大きくなるためと考えられる。また、ノズル１１の向きをひねった方向と逆方向にランス１０を回転させる場合には、回転速度を上げてもひねった方向にランスを回転させた場合よりジェットがなびかないため、ジェットの進行方向の空間が静止状態に近づき難く、ジェットの減衰が小さいためと考えられる。このように、ノズル１１の向きをひねったランス１０を、ノズル１１をひねった向きに回転させるとソフトブローになりやすく、ノズル１１をひねった向きと逆方向に回転させるとソフトブローになりにくいことが明らかとなった。
【００２０】
以上の結果から、ノズル１１の向きをひねったランス１０を用い、溶銑脱りん処理を行う場合にはノズル１１をひねった向きにランス１０を回転させソフトブロー効果でスラグ中の（％Ｔ．Ｆｅ）を増加させて脱りん効率を向上させ、脱炭処理を行う場合にはノズル１１をひねった向きと逆方向にランス１０を回転させ、ソフトブローになりにくくし、火点移動によって特に脱炭末期の鉄酸化を抑制してスラグ中の（％Ｔ．Ｆｅ）を減少させ、鉄分歩留りの良い高効率な脱炭処理を行う知見を得た。その結果、本発明の要旨を次のように纏めることができる。
【００２１】
（１）同一の上底吹き転炉型精錬容器を用いて、１本の転炉吹錬用上吹きランスから酸素を上吹きして、溶銑の予備脱りん処理および当該予備脱りん処理された溶銑の脱炭処理を行う溶銑の精錬方法において、
前記転炉吹錬用上吹きランスは、ノズルの出口がランス先端面の同一円周上に等間隔で配置された複数の同一形状のラバールノズルを有し、かつ、
前記転炉吹錬用上吹きランスの中心軸をｚ軸として、その正方向を前記ノズルの出口から噴出する上吹き酸素の上流側に定め、前記複数のラバールノズルのうちの任意の一つのノズルに関し、その出口面の中心がｙ軸上の正側に位置するように定めた右手系のｘｙｚ直交座標系において、
ｘｙ平面への前記任意の一つのノズルの中心軸の投影がｙ軸となす角度をひねり角α、当該ノズルの出口面の中心を通り、かつｚ軸と平行な直線と当該ノズルの中心軸とのなす角度を傾斜角βとしたとき、前記複数の各ノズルのひねり角α、および傾斜角βはそれぞれ同一であって、そのひねり角α（°）が（１）式、傾斜角β（°）が（２）式を満足し、かつ、
ｘｙ平面への前記任意の一つのノズルの中心軸の投影とｘ軸との交点がｘ軸上の正側に位置する場合には、前記溶銑の予備脱りん処理では、前記転炉吹錬用上吹きランスの中心軸を回転軸として、酸素の上流側から見て左回りに当該上吹きランスを回転させ、一方、その予備脱りん処理を施された溶銑の脱炭処理では、当該上吹きランスを逆回りに回転させること、
および、
ｘｙ平面への前記任意の一つのノズルの中心軸の投影とｘ軸との交点がｘ軸上の負側に位置する場合には、前記溶銑の予備脱りん処理では、前記転炉吹錬用上吹きランスの中心軸を回転軸として、酸素の上流側から見て右回りに当該上吹きランスを回転させ、一方、その予備脱りん処理を施された溶銑の脱炭処理では、当該上吹きランスを逆回りに回転させることを特徴とする、溶銑の精錬方法。
【００２２】
１０°  ＜  α  ＜  １００°                      （１）
１０°  ＜  β  ＜  ３０°                        （２）
【発明の効果】
【００２３】
本発明により、溶銑脱りん処理と脱炭処理を同一炉で行う場合でも、一つのランスで高効率脱りんと高効率脱炭を実現できる。
【図面の簡単な説明】
【００２４】
【図１】図１はランスの先端部分の概略図であり、図１（ａ）はランスを酸素の上流側から見た横断面図であり、図１（ｂ）は図１（ａ）のａ−ａ’断面図であり、図１（ｃ）は図１（ａ）のｂ−ｂ’断面図であり、図１（ｄ）は図１（ａ）のｃ−ｃ’断面図である。
【図２】図２は、ノズルをひねった方向にランスを回転させた場合におけるランス回転数と脱りん率との関係を示す図である。
【図３】図３は、ノズルをひねった方向とは逆の方向にランスを回転させた場合におけるランス回転数と脱りん率との関係を示す図である。
【図４】図４は、ノズルをひねった方向にランスを回転させた場合におけるランス回転数とＴ．Ｆｅ濃度との関係を示す図である。
【図５】図４は、ノズルをひねった方向とは逆の方向にランスを回転させた場合におけるランス回転数とＴ．Ｆｅ濃度との関係を示す図である。
【発明を実施するための形態】
【００２５】
本発明を実施するための形態を、図を用いて説明する。
１．転炉吹錬用上吹きランス
（１）ランスとｘｙｚ座標系との関係
本発明では、ランスの回転方向を規定するためにランスとｘｙｚ座標系との関係を明確にする必要がある。本発明で規定するｘｙｚ座標系は、図１に示すように、ランス１０の中心軸１２がｚ軸となるようにし、ｚ軸の正の方向がノズル１１の出口１３から噴出する上吹き酸素の上流側に向くようにし、ノズル１１の出口１３の中心がｙ軸上の正側に位置するようにして定めた右手系のｘｙｚ直交座標系である。なお、図１では説明の便宜上一つのノズルのみを記載するが、本発明で使用するランスは多孔ランスであり、全てのノズルは同一形状で各ノズルの出口がランス先端面の同一円周上に等間隔に配置されている。
【００２６】
このようなｘｙｚ座標系を用いた場合、本発明で用いるランス１０の任意の１つのノズル１１の出口１３の中心は、ｙ軸上の正側に位置し、ｘｙ平面へのそのノズル軸１４の投影がその延長線まで含めて考えてｘ軸の正側、あるいはｘ軸の負側に交点を有するようになる。
【００２７】
（２）ノズル角
本発明のノズル１１では、ｘｙ平面へのノズル軸１４の投影がｙ軸となす角度をひねり角α、ノズル１１の出口１３の中心を通り、かつｚ軸と平行な直線１５とノズル軸１４とのなす角度を傾斜角βとしたとき、各ノズル１１のひねり角α、および傾斜角βはそれぞれ同一とする。脱りん時と脱炭時でランスの回転方向を変えることによって、高脱りん効率および高脱炭効率が発揮されるようにするためである。
【００２８】
ノズル１１は、ひねり角α（ｄｅｇ）が（１）式、傾斜角β（ｄｅｇ）が（２）式を満足する。
【００２９】
１０°＜α＜１００°                      （１）
１０°＜β＜３０°                        （２）
ノズルの向きをひねったランスのひねり角αは、１０°以下では本発明効果が小さく、また、１００°以上ではジェットどうしの干渉が大きくなるため、（１）式の範囲にする必要がある。ノズルの傾斜角βは、１０°以下ではジェットどうしの干渉が大きくなり、また、３０°以上では火点と耐火物間の距離が小さくなって耐火物の溶損を促してしまうため、（２）式の範囲にする必要がある。
【００３０】
（３）ノズル形状
ノズル１１はジェットの速度を稼ぐために、例えば図１に示すようなラバールノズルであることが好ましい。ノズル１１は上吹き酸素流路１７と連通して延設されているスロート直管部１８と、スロート直管部１８と連通して延設される末広部１９とを有する。スロート直管部１８は例えば円筒形である。スロート直管部１８と末広部１９とは境界面２０を共有している。末広部１９は境界面２０からノズル１１の出口１３へ向けて断面積が大きくなる略切頭楕円錐形状である。境界面２０はスロート直管部１８と末広部１９との境界部で囲まれた仮想面であり、例えば図１に示すようにノズル軸１４に直交してもよく、ランス先端面１６と並行であってもよい。
【００３１】
（４）ノズル数
ノズル数は３〜６が適している。ノズル数が３未満ではノズル数が非常に少ないためにハードブローになりやすく、ノズルスロート径を非常に大きくするか、ランス高さを非常に高くする必要がある。しかし、スロート径があまりに大きくなりすぎるため、冷却水路等の確保等を考慮するとランスの製作が困難になる。また、ランス高さを非常に高くした場合にはジェットの拡がりが大きくなるため、ジェットどうしの干渉合体を防ぐことと耐火物にジェットが近接することとの両立が困難になる。ノズル数が７以上になると、ジェットの干渉合体が顕著になるため、不適である。
【００３２】
（５）ランス先端部の形状
ランス１０の先端面２１は、例えば図１に示すように、ランス中心軸１２を軸とした半頂角γ（°）を有する円錐面であり、この円錐面にノズル１１の出口１３が同一円周上に位置する。γは、ノズル軸１４と先端面１４とがなす角をなるべく直交に近づけることが好ましく、具体的には６０°〜８０°とすることが好ましい。
【００３３】
２．本発明に係る溶銑の精錬方法
（１）検証実験
転炉実験にて、本発明の効果、および効果を発する条件について検討した。
【００３４】
２．５ｔ上底吹き転炉にて、上述の上吹きランスを回転させるためのモーター、およびギア、および酸素ガス配管、冷却水配管が回転可能なようにロータリージョイントをランス上端に設置し、上吹きランスを回転できるようにした。そして、この回転ランスの先端にノズルの向きをひねった多孔ランスの先端部、または、ノズルの向きをひねらないノーマルランスの先端部を取り付けて、溶銑脱りん実験、および脱炭実験を行った。
【００３５】
溶銑脱りん実験では、溶銑２．０ｔを装入し、最大粒径が１５ｍｍの塊生石灰を３０．０ｋｇ添加した後、上吹きランスから酸素を溶銑に吹き付けて脱りん吹錬を行い、処理後の脱りん率を調査する実験を行った。なお、塊生石灰中のＣａＯ濃度は９２％である。
【００３６】
溶銑は、温度１３００℃、［％Ｃ］＝４．２質量％、［％Ｓｉ］＝０．４質量％、［％Ｍｎ］＝０．３質量％、［％Ｐ］＝０．１質量％、［％Ｓ］＝０．００１質量％の条件にて２．５ｔ転炉に装入された。浴深は３８５ｍｍとなった。
【００３７】
上吹きランスは、スロート直径５．８ｍｍでノズル傾斜角が２０°のラバールノズルが同一円周上に等間隔で配置された５孔ランスとし、かつ、ノズルの向きをひねったランスはひねり角αを１５°、および３０°を付与したランスとした。また、ノズルの向きをひねらないランスは、ひねり角αは０°であり、その他の仕様はノズルの向きをひねったランスと同じとした。
【００３８】
上吹き酸素流量は、８．０Ｎｍ３／ｍｉｎ一定とし、吹錬時間は４．０ｍｉｎとした。ランスの高さは５００ｍｍ一定とし、ランスを回転させる場合は吹錬中一定の回転数とし、回転数、および回転方向を変えた実験を行った。溶銑の撹拌のために底吹きガスによる撹拌も行い、底吹きは４本羽口とし、脱りん吹錬中に各底吹き羽口からＡｒガスを０．２Ｎｍ３／ｍｉｎで流した。
【００３９】
脱炭実験では、脱りん溶銑２．０ｔを装入し、最大粒径が１５ｍｍの塊生石灰３５．０ｋｇと最大粒径が１５ｍｍの塊硅石１０ｋｇを添加した後、上吹きランスから酸素を溶銑に吹き付けて脱りん吹錬を行い、処理後の脱りん率を調査する実験を行った。脱りん溶銑は、温度１３５０℃、［％Ｃ］＝３．５質量％、［％Ｓｉ］＝０．０質量％、［％Ｍｎ］＝０．０５質量％、［％Ｐ］＝０．０１５質量％、［％Ｓ］＝０．００１質量％の条件にて２．５ｔ転炉に装入された。浴深は３８５ｍｍとなった。
【００４０】
上吹きランスは、前述した溶銑脱りん実験で用いたランスと同じく、直径５．８ｍｍでノズル傾斜角が２０°のノズルが同一円周上に等間隔で配置された５孔ランスとし、かつ、ノズルの向きをひねったランスはひねり角αを１５°、および３０°を付与したランスとした。また、ノズルの向きをひねらないランスは、ひねり角αは０°であり、その他の仕様はノズルの向きをひねったランスと同じである。上吹き酸素流量は、８．０Ｎｍ３／ｍｉｎ一定とし、吹錬時間はおよそ９．０ｍｉｎとし、吹錬後の溶鋼中［％Ｃ］は０．０５〜０．０６質量％となるようにした。ランスの高さは４００ｍｍ一定とし、ランスを回転させる場合は吹錬中一定の回転数とし、回転数、および回転方向を変えた実験を行った。溶銑の撹拌のために底吹きガスによる撹拌も行い、底吹きは４本羽口とし、溶銑脱りん吹錬と同じく吹錬中に各底吹き羽口からＡｒガスを０．２Ｎｍ３／ｍｉｎで流した。
【００４１】
溶銑脱りん実験において得られた結果を図２、および図３に示す。
図２、および図３は、ランスの回転数と実験後の脱りん率の関係を示している。いずれの条件においてもランスを回転させることによって脱りん率は向上している。１０ｒｐｍまではいずれも脱りん率が増加した。なかでも、ノズルの向きをひねったランスを使用し、かつ、ノズルをひねった方向にランスを回転させた場合には、その逆に回転させた場合や、ノーマルランスを使用した場合よりも脱りん率が３０ｒｐｍまで大幅に向上した。これは、ノズルをひねったランスをひねった方向に回転させることによりジェットの減衰が促され、スラグ中の（％Ｔ．Ｆｅ）が増加して脱りん率が上昇したためと考えられる。ノズルをひねった方向にランスを回転させた場合には脱りん率が１００ｒｐｍまで緩やかに増加したが、ノーマルランスの場合には変化がみられなかった。
【００４２】
したがって、溶銑脱燐処理の場合には、ノズルの向きをひねったランスをノズルをひねった方向に１０ｒｐｍ以上の回転数で用いると、ノーマルランスを回転させて用いる方法に比べて脱燐率を高くすることができると分かった。特に、その回転数を３０ｒｐｍにまで高くすると脱燐率向上効果が顕著に表れるので好適であり、この効果は回転数が上昇するほど緩やかに増加することが１００ｒｐｍまでは確認されたといえる。
【００４３】
脱炭実験において得られた結果を図４、および図５に示す。
図４、および図５は、ランスの回転数と実験後に得られたスラグ中（％Ｔ．Ｆｅ）との関係を示している。いずれの条件においてもランスを回転させることによって（Ｔ．Ｆｅ）が減少した。これは、溶鋼中のＣの移動が律速となる脱炭末期において、ランスを回転させることによって火点が浴面上を移動することにより、反応界面積が増えて脱炭反応が促進されるためと考えられる。１０ｒｐｍまではいずれも（％Ｔ．Ｆｅ）が減少し、ランスの種類や回転方向の違いによる影響は殆ど現れなかった。
【００４４】
しかし、ノズルの向きをひねったランスを使用し、かつ、ノズルをひねった方向と逆方向にランスを回転させた場合には、回転数を１０ｒｐｍ以上にすることで（％Ｔ．Ｆｅ）が最も低位とする効果があることが明らかになり、その効果は３０ｒｐｍまでは増大していることが分かった。これは、ノズルの向きをひねったランスをひねった方向と逆方向に回転させることにより、ジェットの減衰が抑制され、ランス回転による火点移動による（％Ｔ．Ｆｅ）低減効果を効率よく享受できたためと考えられる。ノズルの向きをひねったランスをひねった方向と逆方向に回転させた場合には（％Ｔ．Ｆｅ）が１００ｒｐｍまで緩やかに減少したが、ノーマルランスの場合には変化がみられなかった。
【００４５】
以上より、ノズルの向きをひねったランスを回転させると、ノズルをひねった方向に回転させる場合と、ひねった逆方向に回転させる場合でジェットの挙動が大きく異なるという知見が得られた。そして、脱りん吹錬ではジェットがソフトブローになりやすいようにひねった方向にノズルの向きをひねったランスを回転させることで（％Ｔ．Ｆｅ）の増加による高脱りん率を享受できた。また、脱炭吹錬ではソフトブローになり難いようにひねった方向とは逆の方向にノズルの向きをひねったランスを回転させることで火点移動によるＴ．Ｆｅ低減効果を享受できることがわかった。
【００４６】
以上のように、所定の要件を具備したひねりランスを用いると、同一の上吹きランスを用いながらその回転方向を変えるだけで、溶銑の脱りん処理と脱炭処理とでそれぞれに好適な条件を形成することができるので、本発明に係るランスを回転させて用いる精錬方法は、同一の転炉を用いて溶銑脱燐処理とその溶銑を脱炭処理する方法に特に適していると考えられる。
【実施例】
【００４７】
ヒートサイズが３００ｔ／Ｃｈの上底吹き転炉を用いて、本発明の効果を確認した。初めに、実施例と比較例とに共通する精錬処理条件を記す。
【００４８】
溶銑脱りん処理では、溶銑２７０ｔ、スクラップ３０ｔを装入し、最大粒径が３０ｍｍの塊生石灰を４．０ｔ添加した後、上吹きランスから酸素を溶銑に吹き付けて脱りん吹錬を行った。
【００４９】
溶銑は、温度１３００〜１３４０℃、［％Ｃ］＝４．５〜４．７質量％、［％Ｓｉ］＝０．４〜０．５質量％、［％Ｍｎ］＝０．３〜０．４質量％、［％Ｐ］＝０．１０〜０．１１質量％、［％Ｓ］＝０．００３〜０．００６質量％の条件にて転炉に装入した。
【００５０】
上吹き酸素流量は、１２００Ｎｍ３／ｍｉｎ一定とし、吹錬時間は４．０ｍｉｎとした。
【００５１】
その後、その脱燐処理後の溶銑からサンプルを採取するとともに、その処理後のスラグを７０〜８０％排除し、その後、その同じ転炉を用いてその脱燐処理後の溶銑を脱炭処理した。
【００５２】
その脱炭処理では、最大粒径が３０ｍｍの塊生石灰を３．０ｔ、最大粒径が３０ｍｍの塊硅石を０．８ｔ、ＭｇＯ煉瓦屑を０．２ｔ添加した後、上吹きランスから酸素を溶銑に吹き付けて脱炭吹錬を行った。
【００５３】
溶銑は、温度１３３０〜１３６０℃、［％Ｃ］＝３．５〜３．９質量％、［％Ｓｉ］＝０．０２質量％未満、［％Ｍｎ］＝０．１５質量％未満、［％Ｐ］＝０．０１８〜０．０３５質量％、［％Ｓ］＝０．００３〜０．００６質量％であった。この溶銑に、上吹き酸素流量を１２００Ｎｍ３／ｍｉｎ一定として、処理後の［％Ｃ］を０．０４質量％となるよう、吹錬時間を調整した。
【００５４】
そして、以下に示す各条件にて、溶銑脱燐処理時の脱りん率と脱炭処理時の鉄分歩留りを評価した。
【００５５】
（比較例１）
先ず脱燐処理では、上吹きランスにスロート直径６８ｍｍでノズル傾斜角が２０°のノズルが同一円周上に等間隔で配置された６孔のノーマルランスを用いた。ランスの高さは溶銑の静止湯面から３０００ｍｍで一定とし、ランスは回転させなかった。その結果、処理後の脱りん率は６８％であった。
【００５６】
脱炭処理では、脱燐処理と同じ上吹きランスを用い、そのランスの高さも溶銑の静止湯面から３０００ｍｍで一定とし、ランスは回転させなかった。本条件における１０Ｃｈ平均の鉄分歩留りは９８．２％であった。
【００５７】
（比較例２）
先ず溶銑処理では、上吹きランスに比較例１で用いたノーマルランスを用い、ランスの高さも溶銑の静止湯面から３０００ｍｍで一定とし、処理中においてランスを５０ｒｐｍ一定で回転させた。その結果、処理後の脱りん率は７０％であった。
【００５８】
脱炭処理では、脱燐処理と同じ上吹きランスを用い、そのランスの高さも溶銑の静止湯面から３０００ｍｍで一定とし、処理中においてランスを５０ｒｐｍ一定で回転させた。本条件における１０Ｃｈ平均の鉄分歩留りは９８．３％であった。
【００５９】
（実施例１）
先ず溶銑処理では、上吹きランスにスロート直径６８ｍｍでノズル傾斜角が２０°、そのひねり角αが３０°のノズルが同一円周上に等間隔で６個配置されたひねりランスを用いた。ランスの高さは銑の静止湯面から３０００ｍｍで一定とし、ランスをノズルをひねった方向に回転させ、その回転数を処理中一定で５０ｒｐｍとした。その結果、処理後の脱りん率は８２％であった。
【００６０】
脱炭処理では、脱燐処理と同じ上吹きランスを用い、そのランスの高さも溶銑の静止湯面から３０００ｍｍで一定とし、処理中においてランスをノズルをひねった方向と逆方向に５０ｒｐｍ一定で回転させた。本条件における１０Ｃｈ平均の鉄分歩留りは９８．５％であった。
【図１】
0006347199.tif 000002
【図２】
0006347199.tif 000003
【図３】
0006347199.tif 000004
【図４】
0006347199.tif 000005
【図５】
0006347199.tif 000006